(57)【要約】【課題】  無機粉体が分散された水性懸濁液に加水分解性基を有する有機ケイ素化合物を添加することにより該水性懸濁液中で加水分解された前記化合物の加水分解物が前記無機粉体の表面を被覆してなることを特徴とする表面処理無機粉体。【解決手段】  本発明によれば、異臭等の問題がなく、非反応性シリコーンオイルに対する相溶性が良好な表面処理無機粉体を簡単な工程で容易に製造することができる。【選択図】  なし【特許請求の範囲】
【請求項１】
無機粉体が分散された水性懸濁液に加水分解性基を有する有機ケイ素化合物を添加することにより該水性懸濁液中で加水分解された、前記化合物の加水分解物が前記無機粉体の表面を被覆してなることを特徴とする表面処理無機粉体。
【請求項２】
無機粉体の表面が水酸化アルミニウム、二酸化ケイ素、酸化ジルコニウムから選ばれる１種又は２種以上で被覆され、更にその表面が前記有機ケイ素化合物の加水分解物で被覆されてなることを特徴とする請求項１記載の表面処理無機粉体。
【請求項３】
無機粉体が二酸化チタン又は酸化亜鉛顔料である請求項１又は２記載の表面処理無機粉体。
【請求項４】
有機ケイ素化合物が、下記平均組成式（１）
Ｒ1aＲ2bＲ3cＳｉＯ(4-a-b-c)/2                        （１）                
（式中、Ｒ1は非置換又は置換１価炭化水素基、Ｒ2は加水分解性基を含む１価の基、Ｒ3は下記式（２）
【化１】
2006104342.tif 000008
で示される基（式（２）中Ｒ1は上記と同様の意味を示す）である。ａ、ｂ、ｃは、０．０１≦ａ≦１．５、０．０１≦ｂ≦３．５、０≦ｃ≦１．５、０．０２≦ａ＋ｂ＋ｃ≦４である。また、ｘは１〜２０の整数、ｙは０〜５００の整数であり、式（１）における合計ケイ素原子数は１〜１，０００である。）
で示されるものである請求項１、２又は３記載の表面処理無機粉体。
【請求項５】
Ｒ2がエトキシシリル基を有する１価の基である請求項４記載の表面処理無機粉体。
【請求項６】
無機粉体が分散された水性懸濁液に、加水分解性基を有する有機ケイ素化合物を添加し、該化合物を前記水性懸濁液中に加水分解させることにより、前記無機粉体の表面に前記化合物の加水分解物を付着、被覆することを特徴とする無機粉体の表面処理方法。
【請求項７】
無機粉体が分散された水性懸濁液に、水溶性のアルミニウム塩、ケイ酸塩、ジルコニウム塩の１種又は２種以上を添加、溶解後、この水性懸濁液のｐＨを調整して前記塩の水不溶性水酸化物又は酸化物を前記無機粉体表面に付着、被覆し、次いでこの水性懸濁液に加水分解性基を有する有機ケイ素化合物を添加し、該化合物を前記水性懸濁液中に加水分解させることにより、前記水酸化物又は酸化物被覆無機粉体の表面に前記化合物の加水分解物を付着、被覆することを特徴とする請求項６記載の無機粉体の表面処理方法。
【請求項８】
無機粉体が二酸化チタン又は酸化亜鉛顔料である請求項６又は７記載の無機粉体の表面処理方法。
【請求項９】
有機ケイ素化合物が、下記平均組成式（１）
Ｒ1aＲ2bＲ3cＳｉＯ(4-a-b-c)/2                        （１）                
（式中、Ｒ1は非置換又は置換１価炭化水素基、Ｒ2は加水分解性基を含む１価の基、Ｒ3は下記式（２）
【化２】
2006104342.tif 000009
で示される基（式（２）中Ｒ1は上記と同様の意味を示す）である。ａ、ｂ、ｃは、０．０１≦ａ≦１．５、０．０１≦ｂ≦３．５、０≦ｃ≦１．５、０．０２≦ａ＋ｂ＋ｃ≦４である。また、ｘは１〜２０の整数、ｙは０〜５００の整数であり、式（１）における合計ケイ素原子数は１〜１，０００である。）
で示されるものである請求項６、７又は８記載の無機粉体の表面処理方法。
【請求項１０】
Ｒ2がエトキシシリル基を有する１価の基である請求項９記載の無機粉体の表面処理方法。
【請求項１１】
請求項１乃至５のいずれか１項記載の表面処理無機粉体を配合してなる化粧料。
【請求項１２】
紫外線防御化粧料、メークアップ化粧料又はスキンケア化粧料である請求項１１記載の化粧料。
【発明の詳細な説明】
【技術分野】
【０００１】
本発明は、加水分解性基含有有機ケイ素化合物で表面処理された表面処理無機粉体、無機粉体を該有機ケイ素化合物で表面処理する方法、及び前記表面処理無機粉体を含有する化粧料に関する。
【背景技術】
【０００２】
顔料は化粧料等に広く用いられ、特に二酸化チタンはＵＶ遮蔽効果に優れることから日焼け防止等のために化粧料に配合されている。この場合、無処理の二酸化チタンを用いるのは特許文献１，２：特開昭４７−４２５０２号公報、特開昭４９−４５０号公報に記載され、アルミナやジルコニア処理については特許文献３：特開平５−１５５７４８号公報、金属石鹸処理については特許文献４，５：特開昭５９−１７２４１５号公報、特公平１−５７０８４号公報、有機ケイ素化合物処理については特許文献６〜８：特開昭６２−６７０１５号公報、特開平５−３３９５１８号公報、特開平７−１９６９４６号公報、シリコーン分散体とすることは特許文献９：特開平９−２０８４３８号公報に記載されている。
【０００３】
多くは二酸化チタンをステアリン酸処理することが行われているが、ステアリン酸処理ではシリコーン分散体としたときに相溶性が悪い（固形分濃度も上げられない）という問題、脂肪酸の異臭の問題等がある。また、二酸化チタンをオルガノハイドロジェンシロキサン等で処理することも提案されているが、これらは乾燥した顔料（粉体）に処理するものであり、２工程以上必要となる。
【０００４】
【特許文献１】特開昭４７−４２５０２号公報
【特許文献２】特開昭４９−４５０号公報
【特許文献３】特開平５−１５５７４８号公報
【特許文献４】特開昭５９−１７２４１５号公報
【特許文献５】特公平１−５７０８４号公報
【特許文献６】特開昭６２−６７０１５号公報
【特許文献７】特開平５−３３９５１８号公報
【特許文献８】特開平７−１９６９４６号公報
【特許文献９】特開平９−２０８４３８号公報
【発明の開示】
【発明が解決しようとする課題】
【０００５】
本発明は、上記事情に鑑みなされたもので、異臭の問題もなく、非反応性シリコーンオイルに分散させる場合に相溶性が良好で、しかも簡単な工程で容易に製造することができ、顔料として好適な表面処理無機粉体、及び無機粉体の表面処理方法、並びに前記表面処理無機粉体を配合した化粧料を提供することを目的とする。
【課題を解決するための手段】
【０００６】
本発明者は、上記目的を達成するために鋭意検討を行った結果、無機粉体が分散された水性懸濁液に、必要により水溶性のアルミニウム塩、ケイ酸塩又はジルコニウム塩を添加、溶解し、更にｐＨ調整により前記水溶性塩を水不溶性の水酸化物又は酸化物として前記無機粉体表面に付着、被覆した後、加水分解性基含有有機ケイ素化合物を添加して該化合物を加水分解し、この加水分解物を前記無機粉体表面に付着、被覆することにより、表面処理すべき無機粉体の水性懸濁液に表面処理剤を添加するというステップだけで簡単かつ確実に表面処理無機粉体を得ることができ、得られた表面処理無機粉体は異臭等の問題もなく、非反応性シリコーンオイルに対する分散性、相溶性が良好で、顔料として各種化粧料に配合するのに有効であることを知見し、本発明をなすに至った。
【０００７】
従って、本発明は、下記表面処理無機粉体、無機粉体の表面処理方法及び化粧料を提供する。
［Ｉ］無機粉体が分散された水性懸濁液に加水分解性基を有する有機ケイ素化合物を添加することにより該水性懸濁液中で加水分解された、前記化合物の加水分解物が前記無機粉体の表面を被覆してなることを特徴とする表面処理無機粉体。
［ＩＩ］無機粉体の表面が水酸化アルミニウム、二酸化ケイ素、酸化ジルコニウムから選ばれる１種又は２種以上で被覆され、更にその表面が前記有機ケイ素化合物の加水分解物で被覆されてなることを特徴とする［Ｉ］記載の表面処理無機粉体。
［ＩＩＩ］無機粉体が二酸化チタン又は酸化亜鉛顔料である［Ｉ］又は［ＩＩ］記載の表面処理無機粉体。
［ＩＶ］有機ケイ素化合物が、下記平均組成式（１）
Ｒ1aＲ2bＲ3cＳｉＯ(4-a-b-c)/2                        （１）                
（式中、Ｒ1は非置換又は置換１価炭化水素基、Ｒ2は加水分解性基を含む１価の基、Ｒ3は下記式（２）
【化１】
2006104342.tif 000002
で示される基（式（２）中Ｒ1は上記と同様の意味を示す）である。ａ、ｂ、ｃは、０．０１≦ａ≦１．５、０．０１≦ｂ≦３．５、０≦ｃ≦１．５、０．０２≦ａ＋ｂ＋ｃ≦４である。また、ｘは１〜２０の整数、ｙは０〜５００の整数であり、式（１）における合計ケイ素原子数は１〜１，０００である。）
で示されるものである［Ｉ］、［ＩＩ］又は［ＩＩＩ］記載の表面処理無機粉体。
［Ｖ］Ｒ2がエトキシシリル基を有する１価の基である［ＩＶ］記載の表面処理無機粉体。
［ＶＩ］無機粉体が分散された水性懸濁液に、加水分解性基を有する有機ケイ素化合物を添加し、該化合物を前記水性懸濁液中に加水分解させることにより前記無機粉体の表面に前記化合物の加水分解物を付着、被覆することを特徴とする無機粉体の表面処理方法。
［ＶＩＩ］無機粉体が分散された水性懸濁液に、水溶性のアルミニウム塩、ケイ酸塩、ジルコニウム塩の１種又は２種以上を添加、溶解後、この水性懸濁液のｐＨを調整して前記塩の水不溶性水酸化物又は酸化物を前記無機粉体表面に付着、被覆し、次いでこの水性懸濁液に加水分解性基を有する有機ケイ素化合物を添加し、該化合物を前記水性懸濁液中に加水分解させることにより、前記水酸化物又は酸化物被覆無機粉体の表面に前記化合物の加水分解物を付着、被覆することを特徴とする［ＶＩ］記載の無機粉体の表面処理方法。
［ＶＩＩＩ］無機粉体が二酸化チタン又は酸化亜鉛顔料である［ＶＩ］又は［ＶＩＩ］記載の無機粉体の表面処理方法。
［ＩＸ］有機ケイ素化合物が、下記平均組成式（１）
Ｒ1aＲ2bＲ3cＳｉＯ(4-a-b-c)/2                        （１）                
（式中、Ｒ1は非置換又は置換１価炭化水素基、Ｒ2は加水分解性基を含む１価の基、Ｒ3は下記式（２）
【化２】
2006104342.tif 000003
で示される基（式（２）中Ｒ1は上記と同様の意味を示す）である。ａ、ｂ、ｃは、０．０１≦ａ≦１．５、０．０１≦ｂ≦３．５、０≦ｃ≦１．５、０．０２≦ａ＋ｂ＋ｃ≦４である。また、ｘは１〜２０の整数、ｙは０〜５００の整数であり、式（１）における合計ケイ素原子数は１〜１，０００である。）
で示されるものである［ＶＩ］、［ＶＩＩ］又は［ＶＩＩＩ］記載の無機粉体の表面処理方法。
［Ｘ］Ｒ2がエトキシシリル基を有する１価の基である［ＩＸ］記載の無機粉体の表面処理方法。
［ＸＩ］［Ｉ］乃至［Ｖ］のいずれかに記載の表面処理無機粉体を配合してなる化粧料。
［ＸＩＩ］紫外線防御化粧料、メークアップ化粧料又はスキンケア化粧料である［ＸＩ］記載の化粧料。
【発明の効果】
【０００８】
本発明によれば、異臭等の問題がなく、非反応性シリコーンオイルに対する相溶性が良好な表面処理無機粉体を簡単な工程で容易に製造することができる。
【発明を実施するための最良の形態】
【０００９】
本発明において、無機粉体としては、化粧料などの顔料等として配合されるいずれのものでもよいが、二酸化チタン、酸化亜鉛等が好ましく、特に好ましくは二酸化チタンであり、二酸化チタンはルチル型でもアナターゼ型でもよい。
【００１０】
上記無機粉体の平均粒径は、これが配合される化粧料等の種類に応じて適宜選定されるが、０．００１〜５μｍ、特に０．０１〜０．３μｍが好ましい。
なお、本発明において、平均粒径は、例えばレーザー光回折法などによる粒度分布測定装置等を用いて、重量平均値（又はメジアン径）などとして求めることができる。
【００１１】
本発明に係る表面処理無機粉体を得るには、まず上記無機粉体を水に分散した水性懸濁液を調製する。この場合、顔料等、無機粉体の製造工程で水に懸濁されているものを使用してもよい。水性懸濁液中の無機粉体濃度は、水性懸濁液の粘度、表面処理効率等の点から１〜５０質量％、特に５〜１５質量％とすることが好ましい。
【００１２】
本発明においては、上記無機粉体の水性懸濁液に、後述する加水分解性基含有有機ケイ素化合物を添加して無機粉体を直接この有機ケイ素化合物で表面処理することができるが、必要により、好ましくは無機粉体の表面を水酸化アルミニウム、二酸化ケイ素、酸化ジルコニウムの１種又は２種以上で被覆処理を行った後、上記有機ケイ素化合物で表面処理を行う。
【００１３】
ここで、水酸化アルミニウム、二酸化ケイ素、酸化ジルコニウムの被覆処理は、上記水性懸濁液に水溶性のアルミニウム塩（例えば、アルミン酸ソーダ等）、ケイ酸塩（例えば、ケイ酸ソーダ等）、ジルコニウム塩（例えば、硫酸ジルコニウム等）から選ばれる１種又は２種以上の水溶性塩を添加、溶解する。この場合、水性懸濁液に、上記水溶性塩の水溶液、例えばアルミン酸ソーダ水溶液、ケイ酸ソーダ水溶液、硫酸ジルコニウム水溶液等を添加するようにしてもよい。次いで、水性懸濁液のｐＨを、添加、溶解した水溶性塩の種類に応じ、この水溶性塩が水不溶性の水酸化物又は酸化物に変化するｐＨに調整し、水不溶性水酸化物又は酸化物を上記懸濁液中で生成させ、無機粉体の表面に該水酸化物又は酸化物を付着、被覆する。
【００１４】
この場合、この処理は、上記水溶性塩の１種のみの処理に限られず、２種以上を用いて同時に処理してもよく、また上記水溶性塩の１種又は２種以上を用いて処理した後、更に別の水溶性塩の１種又は２種以上を用いて処理するようにしてもよい。例えば、最初にケイ酸ソーダを添加し、ｐＨ８〜１０で処理し、無機粉体表面に二酸化ケイ素を被覆した後、更にアルミン酸ソーダを添加し、ｐＨ３〜５で処理して、上記二酸化ケイ素被覆無機粉体表面に更に水酸化アルミニウムによる被覆を行うようにしてもよい。
【００１５】
本発明においては、このように無機粉体に対して、水酸化アルミニウム、二酸化ケイ素、酸化ジルコニウムの１種又は２種以上の被覆処理を行うことにより、酸化チタン等の無機粉体の表面活性を抑制し、また凝集性を改善できる。
【００１６】
この場合、上記水酸化アルミニウム、二酸化ケイ素、酸化ジルコニウムの１種又は２種以上の被覆物の合計被覆量は、無機粉体１００質量部に対して３〜３０質量部、特に５〜２０質量部とすることが好ましい。被覆量が少なすぎると、酸化チタン等の無機粉体の表面活性を抑制し得ない場合があり、多すぎると、粒子間の凝集が生じ易くなる場合がある。
【００１７】
本発明は、上記無機粉体に直接、又は上記水酸化アルミニウム等の被覆処理がなされた無機粉体に対し、加水分解性基含有有機ケイ素化合物による表面処理を行う。この処理は、上記無機粉体の水性懸濁液、又はこの水性懸濁液に上記水溶性塩を添加して処理した後の水性懸濁液に対し、加水分解性基含有有機ケイ素化合物を添加することによって行う。
【００１８】
この場合、加水分解性基含有有機ケイ素化合物としては、下記平均組成式（１）で示されるものが好ましい。
Ｒ1aＲ2bＲ3cＳｉＯ(4-a-b-c)/2                        （１）                
（式中、Ｒ1は非置換又は置換１価炭化水素基、Ｒ2は加水分解性基を含む１価の基、Ｒ3は下記式（２）
【化３】
2006104342.tif 000004
で示される基（式（２）中Ｒ1は上記と同様の意味を示す）である。ａ、ｂ、ｃは、０．０１≦ａ≦１．５、０．０１≦ｂ≦３．５、０≦ｃ≦１．５、０．０２≦ａ＋ｂ＋ｃ≦４である。また、ｘは１〜２０の整数、ｙは０〜５００の整数であり、式（１）における合計ケイ素原子数は１〜１，０００である。）
【００１９】
ここで、Ｒ1の非置換又は置換１価炭化水素基としては、炭素数１〜３０のものが好ましく、より好ましくは１〜８、特に好ましくは１〜３であり、アルキル基、アルケニル基、アリール基、アラルキル基等や、これらの非置換１価炭化水素基の水素原子の一部又は全部がフッ素原子等のハロゲン原子や、アミノ基、アルキルアミノ基、グリシジル基、グリシジルオキシ基、メルカプト基等で置換された基が挙げられる。
【００２０】
Ｒ2の加水分解性基を含む１価の基としては、ヒドロキシル基、炭素数１〜２０のアルコキシ基、炭素数２〜２０のアルケニルオキシ基、炭素数２〜２０のアシルオキシ基、ハロゲン原子、アミノ基、オキシム基等の加水分解性基、及び下記式（３）
−Ａ−ＳｉＲ13-pＸp                                  （３）                
（但し、Ａは、炭素数２〜２０のアルキレン基又は下記式
−Ｏ−（ＳｉＲ12Ｏ）q−
で示される基、Ｘは上記した加水分解性基、Ｒ1は上記した非置換又は置換１価炭化水素基であり、ｐは１，２又は３、特に２又は３、ｑは０〜５００、特に０〜１００の整数である。）
で示される１価の基を挙げることができる。
【００２１】
Ｒ3は上記式（２）の通りであるが、ｘは１〜２０、好ましくは２〜１０、ｙは０〜５００、好ましくは３〜６０、特に好ましくは３〜２０である。
【００２２】
なお、上記加水分解性基としては、アルコキシ基が好ましく、特に加水分解されたときに生成するアルコールがエタノールとなり、化粧料等に使用する場合に支障がない点からエトキシ基が好ましい。
【００２３】
また、上記式（１）において、０．０１≦ａ≦１．５、０．０１≦ｂ≦３．５、０≦ｃ≦１．５、０．０２≦ａ＋ｂ＋ｃ≦４であるが、ａは０．３≦ａ≦１．２、特に０．５≦ａ≦１．０が好ましく、ｂは０．５≦ｂ≦３．０、特に１．５≦ｂ≦２．５が好ましい。ｃは０≦ｃ≦１．０、特に０≦ｃ≦０．５が好ましく、ｃが０ではなく、式（２）の基を存在させることにより、化粧品用油剤への分散性が優れたものになると共に、柔らかい感触を付与することができる。また、Ｒ2として上記式（３）の基を用いる場合も、同様に柔らかい感触を付与することができる。更に、ａ＋ｂ＋ｃは４（即ち、上記式（１）の有機ケイ素化合物がオルガノシランであるもの）でもよいが、好ましくは式（１）の有機ケイ素化合物は、オルガノポリシロキサンであり、好ましくは０．５≦ａ＋ｂ＋ｃ＜４、より好ましくは０．８≦ａ＋ｂ＋ｃ＜４、特に好ましくは２≦ａ＋ｂ＋ｃ≦３である。
【００２４】
好ましい加水分解性基含有有機ケイ素化合物としては、特に下記式（４）で示されるものが挙げられる。
【化４】
2006104342.tif 000005
（但し、Ｑは
【化５】
2006104342.tif 000006
であり、Ｍｅはメチル基、Ｅｔはエチル基である。ｄは０≦ｄ≦１，０００、好ましくは０≦ｄ≦１００、特に好ましくは０≦ｄ≦２０であり、ｅは、好ましくは０≦ｅ≦１００、特に好ましくは０≦ｅ≦２０であり、ｆは、好ましくは１≦ｆ≦１００、特に好ましくは１≦ｆ≦３０であり、ｇは、好ましくは０≦ｇ≦１００、特に好ましくは０≦ｇ≦２０である。ｎは１≦ｎ≦３０、特に１≦ｎ≦１５であり、ｍは０≦ｍ≦１００、特に０≦ｍ≦２０である。）
【００２５】
更に、メチルトリエトキシシラン、ジメチルジエトキシシラン、アミノプロピルトリエトキシシラン等のジ又はトリエトキシシランの１種又は２種以上の混合物、特にジエトキシシランとトリエトキシシランとの混合物の部分加水分解物も好適なものとして挙げることができる。
【００２６】
上記加水分解性基含有有機ケイ素化合物の使用量は、無機粉体１００質量部に対し、０．１〜２０質量部、特に２〜１５質量部とすることが好ましい。使用量が少なすぎると、撥水性、有機油剤への分散性が劣る場合があり、また凝集しやすくなる場合がある。
【００２７】
上記有機ケイ素化合物を上記水性懸濁液に添加し、処理する場合、処理温度は室温〜９０℃、特に室温〜６０℃であることが好ましく、また、反応時にエタノール、イソプロピルアルコール等の水溶性の低沸点アルコール類を添加してもよい。水性懸濁液のｐＨは３〜１１、特に５〜９に調整することが好ましく、また加水分解触媒、例えば塩酸、酢酸等の酸性化合物、アンモニア、有機アミン等の塩基性化合物等を添加してもよい。
【００２８】
このように有機ケイ素化合物を処理することにより、有機ケイ素化合物が加水分解されて、この加水分解物が上記無機粉体に付着、被覆されるものである。
【００２９】
以上のように処理した後、上記懸濁液を濾過又は遠心分離し、その固形分（処理物）を乾燥し、必要により粉砕処理し、表面処理無機粉体を得る。この場合、表面処理無機粉体の平均粒径は、０．０１〜５μｍ、特に０．０１〜０．３μｍであることが好ましい。
【００３０】
このようにして得られる表面処理無機粉体は、出発無機粉体を核粒子とし、その表面に必要により水酸化アルミニウム、二酸化ケイ素、酸化ジルコニウムの１種又は２種以上の粉体が付着乃至は被覆し、無機粉体最表面に上記有機ケイ素化合物の加水分解物が付着乃至は被覆しているものである。
【００３１】
本発明は、この表面処理無機粉体をそのまま顔料等として化粧料等に配合、使用することができるが、得られた表面処理無機粉体を化粧品用油剤に分散させて分散体とした態様で化粧料等に配合することができる。この場合、化粧品用油剤としては、例えば、天然動植物油脂類及び半合成油脂、炭化水素油、高級アルコール、エステル油、非反応性シリコーン油等であり、好ましくはジメチルポリシロキサンオイル、メチルフェニルポリシロキサンオイル等の直鎖状のオルガノポリシロキサン、オクタメチルシクロテトラシロキサン、デカメチルシクロペンタシロキサン、ドデカメチルシクロヘキサシロキサン等の環状オルガノポリシロキサンが挙げられる。この中でも環状５量体が特に好ましい。ここで、非反応性とは、表面処理無機粉体や化粧料成分と反応する官能基を有さないことを意味する。化粧品用油剤中の表面処理無機粉体の分散量は、５〜８０質量％、特に３５〜５０質量％であることが好ましい。
【００３２】
上記表面処理無機粉体又はこれを非反応性シリコーンオイル等の化粧品用油剤に分散させた分散体は、化粧料に配合することができるが、化粧料としては、紫外線防御化粧料、メークアップ化粧料、スキンケア化粧料等を挙げることができ、その配合量は顔料等としての通常量である。
【実施例】
【００３３】
以下、実施例を示し、本発明を具体的に説明するが、本発明は下記の実施例に制限されるものではない。
【００３４】
［実施例１］
二酸化チタンの合成反応で得られた、平均粒径０．０２μｍの二酸化チタン１０質量％の分散懸濁液２，０００ｇを７０〜８０℃に加熱し、まずＳｉＯ2換算で２０質量％のケイ酸ソーダ水溶液４２ｇ（二酸化チタンに対しＳｉＯ2換算で６質量％）を添加した後、Ａｌ2Ｏ3換算で２５質量％のアルミン酸ソーダ水溶液５６ｇ（二酸化チタンに対しＡｌ2Ｏ3換算で１０質量％）を添加した。水酸化ナトリウム水溶液を添加してｐＨ６に調整し、３０分熟成した。更に、この懸濁液に下記式で示されるエトキシ基含有オルガノポリシロキサンを上記二酸化チタン１００質量部に対して１０質量部添加し、４０℃で１時間熟成した。これを濾過し、洗浄した後、９０℃で１０時間乾燥して粉砕し、平均粒径０．０２μｍの表面処理二酸化チタンを得た。得られた表面処理二酸化チタンは、二酸化チタンの表面がＳｉＯ2及びＡｌ2Ｏ3層で被覆され、更にその表面を覆って下記式のオルガノポリシロキサンの加水分解物層が形成されているものであった。
【００３５】
【化６】
2006104342.tif 000007
【００３６】
［実施例２］
式（１）のオルガノポリシロキサンの代わりにトリエトキシメチルシラン５モル、ジエトキシジメチルシラン１０モル、水５モルを添加し、部分加水分解して得られた重量平均分子量１，２００のエトキシ基含有オルガノポリシロキサンを使用した以外は実施例１と同じ処理を行い、同様に表面処理二酸化チタンを得た。